КАТАЛИТИЧЕСКИЙ КОМПОНЕНТ ДЛЯ ПОЛИМЕРИЗАЦИИ ОЛЕФИНОВ

1
2
1
2
1. Твердый каталитический компонент, представляющий собой продукт, полученный по способу, включающему (а) взаимодействие алкоголята магния с формулой Mg(OR)(OR), в котором R и R являются одинаковыми или разными и каждый представляет собой алкильный радикал с числом атомов углерода от 1 до 10, с тетрахлоридом титана, осуществляемое в углеводороде при температуре 50-100°С, (б) тепловую обработку полученной на стадии (а) реакционной смеси при температуре от 110°С до 200°С в течение промежутка времени, находящегося в диапазоне от 3 до 25 ч, (в) отделение и промывание углеводородом твердого вещества, полученного на стадии (б), причем мольное отношение Cl/Ti для вышеуказанного твердого каталитического компонента превышает 2,5.
2. Твердый каталитический компонент по п.1, в котором алкоголят магния представляет собой диэтоксид магния, и его применяют в виде гелеобразной дисперсии в углеводородной среде.
4
3. Твердый каталитический компонент по п.1, где взаимодействие алкоголята магния с TiCl осуществляют при мольном отношении Ti/Mg, находящимся в диапазоне от 1,5 до 4, при температуре от 60 до 90°С и в течение промежутка времени от 2 до 6 ч.
4. Твердый каталитический компонент по п.3, где мольное отношение Ti/Mg находится в диапазоне от 1,75 до 2,75.
5. Твердый каталитический компонент по п.1, где тепловую обработку на стадии (б) осуществляют при температуре, находящейся в диапазоне от 100°С до 140°С, в течение промежутка времени, находящегося в диапазоне от 5 до 15 ч.
6. Твердый каталитический компонент по п.1, в котором мольное отношение Cl/Ti составляет, по меньшей мере, 3.
7. Твердый каталитический компонент по п.1, отличающийся тем, что твердое вещество, полученное в результате осуществления стадии (в), обладает следующим составом Mg:Ti:Cl=1:0,8-1,5:3,2-4,2.
2
3
2
3
3
3
3
8. Твердый каталитический компонент по п.1, где твердый каталитический компонент далее взаимодействует на стадии (г) с алкилгалогенидом алюминия, выбираемым из числа монохлоридов диалкилалюминия с формулой R AlCl или полуторахлоридов алкилалюминия с формулой R AlCl, в которых R может представлять собой идентичные или отличающиеся алкильные радикалы с числом атомов углерода от 1 до 16.
9. Твердый каталитический компонент по п.8, в котором алкилхлорид алюминия применяют в таких количествах, чтобы мольное отношение Al/Ti (рассчитанное по отношению к содержанию Ti в твердом каталитическом компоненте, которое получают на предыдущей стадии) составляло от 0,05 до 1.
10. Каталитический компонент по п.8, где после осуществления стадии (г) мольное отношение Cl/Ti в конечном твердом каталитическом компоненте повышено по сравнению с таковым для твердого каталитического компонента перед осуществлением стадии (г).
11. Каталитическая система для полимеризации этилена, представляющая собой продукт взаимодействия твердого каталитического компонента по любому из предшествующих пунктов (компонент А) с алюминийорганическим соединением (Б), выбираемым из числа соединений триалкилалюминия.
12. Способ полимеризации этилена в суспензии, осуществляемый в присутствии каталитической системы по п.11.